(57)【要約】【課題】  本発明は、安定した発泡特性とともに極めてアルキルフェノールホルムアルデヒド樹脂系架橋剤で架橋された非発泡ポリオレフィン系熱可塑性エラストマー組成物との複合成形性に優れ、耐油性に優れ、かつ柔軟性および成形性に優れる複合成形用水発泡用熱可塑性エラストマー組成物を提供する。【解決手段】  （ａ）メタロセン系触媒を用いて合成されたエチレン・α−オレフィン・非共役ポリエン共重合体ゴム１００質量部、（ｂ）ポリプロピレン系樹脂２０〜３５０質量部、（ｃ）アルキルフェノールホルムアルデヒド樹脂系架橋剤２〜２５質量部、（ｈ）アクリル変性ポリテトラフルオロエチレン重合体０．０５〜３０質量部、および（ｄ）塩化第一錫換算で０．０１〜１０質量部に相当する量の下記マスターバッチ、マスターバッチ：（ｄ−１）ポリプロピレン９０〜３０質量％および（ｄ−２）塩化第一錫１０〜７０質量％を含む。ここで（ｄ−１）+（ｄ−２）＝１００質量％。を含有することを特徴とするアルキルフェノールホルムアルデヒド樹脂系架橋剤で架橋された非発泡ポリオレフィン系熱可塑性エラストマー組成物との複合成形用水発泡用熱可塑性エラストマー組成物。【選択図】    なし【特許請求の範囲】
【請求項１】
（ａ）メタロセン系触媒を用いて合成されたエチレン・α−オレフィン・非共役ポリエン共重合体ゴム１００質量部、
（ｂ）ポリプロピレン系樹脂２０〜３５０質量部、
（ｃ）アルキルフェノールホルムアルデヒド樹脂系架橋剤２〜２５質量部、
（ｈ）アクリル変性ポリテトラフルオロエチレン重合体０．０５〜３０質量部、
（ｄ）塩化第一錫換算で０．０１〜１０質量部に相当する量の下記マスターバッチ、
マスターバッチ：（ｄ−１）ポリプロピレン９０〜３０質量％および（ｄ−２）塩化第一錫１０〜７０質量％を含む。ここで（ｄ−１）+（ｄ−２）＝１００質量％。
および、
（ｉ）水系発泡剤０．０１〜１０質量部、
を含有することを特徴とするアルキルフェノールホルムアルデヒド樹脂系架橋剤で架橋された非発泡ポリオレフィン系熱可塑性エラストマー組成物との複合成形用水発泡熱可塑性エラストマー組成物。
【請求項２】
請求項１に記載の水発泡熱可塑性エラストマー組成物からなる成形体とアルキルフェノールホルムアルデヒド樹脂系架橋剤で架橋された非発泡ポリオレフィン系熱可塑性エラストマー組成物からなる成形体との複合成形体。
【請求項３】
成形方法が押出成形であることを特徴とする請求項２に記載の複合成形体。
【請求項４】
（イ）上記成分（ｄ−１）９０〜３０質量％と、上記成分（ｄ−２）１０〜７０質量％とを含む組成物を溶融混練してマスターバッチを得る工程；
ここで上記（ｄ−１）と（ｄ−２）との和は１００質量％であり；
（ロ）上記成分（ａ）１００質量部と、
上記成分（ｂ）２０〜３５０質量部と、
上記成分（ｃ）２〜２５質量部と、
上記成分（ｈ）０．０５〜３０質量部と、
成分（ｄ−２）換算で０．０１〜１０質量部に相当する量の上記マスターバッチとを、
溶融混練する工程；
（ハ）上記成分（ｉ）を、上記成分（ａ）１００質量部に対して０．０１〜１０質量部の量で添加する工程；
を含むことを特徴とする
アルキルフェノールホルムアルデヒド樹脂系架橋剤で架橋された非発泡ポリオレフィン系熱可塑性エラストマー組成物との複合成形用水発泡熱可塑性エラストマー組成物の製造方法。
【発明の詳細な説明】
【技術分野】
【０００１】
本発明は、ポリオレフィン系熱可塑性エラストマー組成物に関し、特に、発泡倍率、アルキルフェノールホルムアルデヒド樹脂系架橋剤で架橋された非発泡ポリオレフィン系熱可塑性エラストマー組成物との複合成形性（熱融着性）、押出成形性に優れるアルキルフェノールホルムアルデヒド樹脂系架橋剤で架橋された非発泡ポリオレフィン系熱可塑性エラストマー組成物との複合成形用水発泡熱可塑性エラストマー組成物に関する。
【背景技術】
【０００２】
近年、ゴム弾性を有する軟質材料であって、加硫工程を必要とせず、熱可塑性樹脂と同様な成形加工性及びリサイクル性を有する熱可塑性エラストマーが、自動車部品、家電部品、電線被覆材、医療用部品、履物、雑貨等の分野で多用されている。
【０００３】
熱可塑性エラストマーの中でも、マルチサイト触媒で合成されたエチレン・プロピレン・非共役ジエン（たとえばエチリデンノルボルネンなど）共重合体ゴムとポリプロピレンとパラフィンオイルを含有する成分をフェノール樹脂架橋剤と塩化第一錫触媒を用いて架橋して得たポリオレフィン系熱可塑性エラストマーは、柔軟性に富み、常温で良好なゴム弾性を有し、かつ、これらより得られる熱可塑性エラストマー組成物は加工性に優れており、加硫ゴムの代替品として広く使用されている。
【０００４】
しかし、従来、マルチサイト触媒で合成されたエチレン・プロピレン・非共役ジエン（たとえばエチリデンノルボルネンなど）共重合体ゴムとポリプロピレンとパラフィンオイルを含む組成物を、フェノール樹脂架橋剤と塩化第一錫触媒を用いて架橋し、ポリオレフィン系熱可塑性エラストマーを得ようとする場合、塩化第一錫触媒は、そのまま上記各成分と同時に溶融混練されてきたが、そのようにして得たポリオレフィン系熱可塑性エラストマーは、発泡倍率、アルキルフェノールホルムアルデヒド樹脂系架橋剤で架橋された非発泡ポリオレフィン系熱可塑性エラストマー組成物との複合成形性（熱融着性）、押出成形性において大きな問題を抱えていた。
【先行技術文献】
【特許文献】
【０００５】
【特許文献１】特表２００５−５３５４７６号公報
【発明の概要】
【発明が解決しようとする課題】
【０００６】
本発明の目的は、発泡倍率、アルキルフェノールホルムアルデヒド樹脂系架橋剤で架橋された非発泡ポリオレフィン系熱可塑性エラストマー組成物との複合成形性（熱融着性）、押出成形性に優れた、アルキルフェノールホルムアルデヒド樹脂系架橋剤で架橋された非発泡ポリオレフィン系熱可塑性エラストマー組成物との複合成形用水発泡熱可塑性エラストマー組成物を提供することである。
【課題を解決するための手段】
【０００７】
すなわち、本発明の第１の発明によれば、
（ａ）メタロセン系触媒を用いて重合されたエチレン・α−オレフィン・非共役ポリエン共重合体ゴム１００質量部、
（ｂ）ポリプロピレン系樹脂２０〜３５０質量部、
（ｃ）アルキルフェノールホルムアルデヒド樹脂系架橋剤２〜２５質量部、
（ｈ）アクリル変性ポリテトラフルオロエチレン重合体０．０５〜３０質量部、および
（ｄ）塩化第一錫換算で０．０１〜１０質量部に相当する量の下記マスターバッチ、
マスターバッチ：（ｄ−１）ポリプロピレン９０〜３０質量％および（ｄ−２）塩化第一錫１０〜７０質量％を含む。ここで（ｄ−１）+（ｄ−２）＝１００質量％。
および
（ｉ）水系発泡剤０．０１〜１０質量部、
を含有することを特徴とするアルキルフェノールホルムアルデヒド樹脂系架橋剤で架橋された非発泡ポリオレフィン系熱可塑性エラストマー組成物との複合成形用水発泡熱可塑性エラストマー組成物が提供される。
【０００８】
本発明の第２の発明によれば、第１の発明に記載の水発泡用熱可塑性エラストマー組成物からなる成形体とアルキルフェノールホルムアルデヒド樹脂系架橋剤で架橋された非発泡ポリオレフィン系熱可塑性エラストマー組成物からなる成形体との複合成形体が提供される。
【０００９】
本発明の第３の発明によれば、成形方法が押出成形であることを特徴とする第２の発明に記載の複合成形体が提供される。
【００１０】
本発明の第４の発明によれば、
（イ）上記成分（ｄ−１）９０〜３０質量％と、上記成分（ｄ−２）１０〜７０質量％とを含む組成物を溶融混練してマスターバッチを得る工程；
ここで上記（ｄ−１）と（ｄ−２）との和は１００質量％であり；
（ロ）上記成分（ａ）１００質量部と、
上記成分（ｂ）２０〜３５０質量部と、
上記成分（ｃ）２〜２５質量部と、
上記成分（ｈ）０．０５〜３０質量部と、
成分（ｄ−２）換算で０．０１〜１０質量部に相当する量の上記マスターバッチとを
溶融混練する工程；
（ハ）上記成分（ｉ）を、上記成分（ａ）１００質量部に対して０．０１〜１０質量部の量で添加する工程；
を含むことを特徴とするアルキルフェノールホルムアルデヒド樹脂系架橋剤で架橋された非発泡ポリオレフィン系熱可塑性エラストマー組成物との複合成形用水発泡熱可塑性エラストマー組成物の製造方法が提供される。
【発明の効果】
【００１１】
本発明の熱可塑性エラストマー組成物は、発泡倍率、アルキルフェノールホルムアルデヒド樹脂系架橋剤で架橋された非発泡ポリオレフィン系熱可塑性エラストマー組成物との複合成形性（熱融着性）、押出成形性に優れるので、自動車の内装材（シート表皮、ピラー、ウエザーストリップ等）や外装材（モール、トリム等）、工業部品（パイプ、チューブ、電線被覆材等）、家具（椅子の座部や肘掛け等）、雑貨（靴、スリッパ等）等の部品や製品の材料として好適に用いることができる。
【発明を実施するための形態】
【００１２】
以下、本発明の熱可塑性エラストマー組成物の構成成分、熱可塑性エラストマー組成物の製造、熱可塑性エラストマー組成物の用途について詳細に説明する。
【００１３】
１． 
熱可塑性エラストマー組成物の構成成分
成分（ａ）： （必須成分）
成分（ａ）は、メタロセン系触媒を用いて合成されたエチレン・α−オレフィン・非共役ポリエン共重合体ゴムである。
【００１４】
メタロセン系触媒はシングルサイト触媒あるいはセミマルチサイト触媒であり、チーグラー系触媒等のマルチサイト触媒とは区別される。メタロセン系触媒自体は公知であり、チタン、ジルコニウム等の遷移金属のシクロペンタジエニル誘導体と助触媒とからなる高活性の重合触媒である。
【００１５】
上記エチレン・α−オレフィン・非共役ポリエン共重合体ゴムは、エチレンとプロピレン、１−ブテン、１−ヘキセン、１−オクテン、１−ペンテン等の炭素原子数３〜２０のα−オレフィンと非共役ポリエン化合物とを重合してなる共重合体である。
【００１６】
上記非共役ポリエンとしては、非共役ジエンが好ましい。非共役ジエンの例としては、５−エチリデン−２−ノルボルネン（ＥＮＢ）、１，４−ヘキサジエン、５−メチレン−２−ノルボルネン（ＭＮＢ）、１，６−オクタジエン、５−メチル−１，４−ヘキサジエン、３，７−ジメチル−１，６−オクタジエン、１，３−シクロペンタジエン、１，４−シクロヘキサジエン、テトラヒドロインデン、メチルテトラヒドロインデン、ジシクロペンタジエン、５−イソプロピリデン−２−ノルボルネン、５−ビニル−ノルボルネン、ジシクロオクタジエン、メチレンノルボルネン等を挙げることができる。これらの中で、アルキルフェノールホルムアルデヒド樹脂系架橋剤で架橋された非発泡ポリオレフィン系熱可塑性エラストマー組成物との複合成形（特に押出成形）における熱融着性の点で、５−エチリデン−２−ノルボルネン（ＥＮＢ）が好ましい。
【００１７】
成分（ａ）の具体例としては、例えば、エチレン・プロピレン・非共役ジエン共重合体ゴム、エチレン・１−ブテン・非共役ジエン共重合体ゴム等が挙げられる。これらの中では、アルキルフェノールホルムアルデヒド樹脂系架橋剤で架橋された非発泡ポリオレフィン系熱可塑性エラストマー組成物との複合成形（特に押出成形）における熱融着性の点から、エチレン・プロピレン・非共役ジエン共重合体ゴム（ＥＰＤＭ）が好ましい
【００１８】
メタロセン系触媒を用いて重合されたエチレン・α−オレフィン・非共役ポリエン共重合体ゴムは、チーグラー系触媒等のマルチサイト触媒を用いて重合されたエチレン・α−オレフィン・非共役ポリエン共重合体ゴムと比較して、分子量分布や組成分布が非常に狭いという特徴を有する。
【００１９】
そのため成分（ａ）としてメタロセン系触媒を用いて合成されたエチレン・α−オレフィン・非共役ポリエン共重合体ゴムを用いることにより、マルチサイト触媒で合成されたエチレン・α−オレフィン・非共役ポリエン共重合体ゴムを用いるよりも、アルキルフェノールホルムアルデヒド樹脂系架橋剤で架橋された非発泡ポリオレフィン系熱可塑性エラストマー組成物との複合成形における熱融着性を大きく向上させることができる。
【００２０】
成分（ａ）のエチレン含有量の範囲は、４０〜８０質量％が好ましく、さらに好ましくは４０〜７５質量％である。上記の範囲では、アルキルフェノールホルムアルデヒド樹脂系架橋剤で架橋された非発泡ポリオレフィン系熱可塑性エラストマー組成物との複合成形における熱融着性に優れ、非常に好ましい。また、非共役ポリエン含有量は、０．５〜８質量％が好ましく、さらに好ましくは４〜８質量％である。下限未満では、アルキルフェノールホルムアルデヒド樹脂系架橋剤で架橋された非発泡ポリオレフィン系熱可塑性エラストマー組成物との複合成形における熱融着性が、低下することがある。
【００２１】
また、成分（ａ）のムーニー粘度ＭＬ１＋４（１２５℃）は、１０〜１８０が好ましく、より好ましくは２０〜１５０である。成分（ａ）のムーニー粘度ＭＬ１＋４（１２５℃）が１０未満であると熱可塑性エラストマー組成物のアルキルフェノールホルムアルデヒド樹脂系架橋剤で架橋された非発泡ポリオレフィン系熱可塑性エラストマー組成物との複合成形における熱融着性に劣ることがある。また圧縮永久歪み特性が低下することがある。上限を超えるとアルキルフェノールホルムアルデヒド樹脂系架橋剤で架橋された非発泡ポリオレフィン系熱可塑性エラストマー組成物との複合成形における熱融着性が低下することがある。
【００２２】
成分（ａ）として使用できる市販品として、例えば、デュポン・ダウ・エラストマージャパン社製のＮｏｒｄｅｌ
ＩＰ ４７６０Ｐ、４７２５Ｐおよび４７７０Ｒ（商品名）が挙げられる。
【００２３】
成分（ｂ）： （必須成分）
成分（ｂ）は、ポリプロピレン系樹脂であり、熱可塑性エラストマー組成物の耐油性向上、硬度調節、成形性向上の目的で用いられる。
【００２４】
成分（ｂ）として用いるポリプロピレン系樹脂としては、例えば、プロピレン単独重合体；プロピレンと他の少量のα−オレフィン、例えばエチレン、１−ブテン、１−ヘキセン、１−オクテン、４−メチル−１−ペンテン等との共重合体（ブロック共重合体、ランダム共重合体）；などをあげることができる。これらの中で、示差走査熱量計（ＤＳＣ）により測定した融点（Ｔｍ）が１５０〜１６７℃のものが好ましい。またメルトマスフローレート（ＭＦＲ）「ＡＳＴＭ‐Ｄ‐１２３８、Ｌ条件、２３０℃」が０．１〜１０ｇ／１０分のものが好ましい。
【００２５】
成分（ｂ）の配合量は、成分（ａ）１００質量部に対して、アルキルフェノールホルムアルデヒド樹脂系架橋剤で架橋された非発泡ポリオレフィン系熱可塑性エラストマー組成物との複合成形における熱融着性の点で２０〜３５０質量部である。好ましくは２０〜２２０質量部である。成分（ｂ）の配合量が前記上限値を超えるとアルキルフェノールホルムアルデヒド樹脂系架橋剤で架橋された非発泡ポリオレフィン系熱可塑性エラストマー組成物との複合成形における熱融着性に劣り、押出成形性が低下する。下限未満では、アルキルフェノールホルムアルデヒド樹脂系架橋剤で架橋された非発泡ポリオレフィン系熱可塑性エラストマー組成物との複合成形における熱融着性に劣り、押出成形性が低下する。
【００２６】
成分（ｃ）： （必須成分）
成分（ｃ）はフェノール樹脂系架橋剤である。
【００２７】
好ましいフェノール樹脂架橋剤は、レゾール樹脂と呼ばれ、アルキル置換フェノール又は非置換フェノールの、アルカリ媒体中のアルデヒドとの縮合、好ましくはホルムアルデヒドとの縮合、又は二官能性フェノールジアルコール類の縮合により製造される。アルキル置換されたフェノールのアルキル置換体は典型的に１乃至約１０の炭素原子を有する。ｐ−位において１乃至約１０の炭素原子を有するアルキル基で置換されたジメチロールフェノール類又はフェノール樹脂が好ましい。それらのフェノール系架橋剤は、典型的には、熱硬化性樹脂であり、フェノール樹脂架橋剤またはフェノール樹脂と呼ばれる。熱可塑性加硫ゴムのフェノール樹脂による架橋の具体的な例としては、米国特許第４，３１１，６２８号、米国特許第２，９７２，６００号及び３，２８７，４４０号に記載され、これらの技術も本発明で用いることができる。
【００２８】
好ましいフェノール樹脂架橋剤としては、例えば、一般式（Ｉ）、
【００２９】
【化１】
2015040235.tif 000002
（式中、Ｑは、−ＣＨ２−及び−ＣＨ２−Ｏ−ＣＨ２−から成る群から選ばれる二価基であり、ｍは０又は１〜２０の自然数であり、Ｒ’は有機基である）
【００３０】
により定義されるものをあげることができる。
Ｑは好ましくは、二価基−ＣＨ２−  である。
ｍは好ましくは０又は１〜１０の自然数であり、より好ましくは０又は１〜５の自然数である。
Ｒ’の炭素原子数は、好ましくは１〜２０の自然数であり、より好ましくは４〜１２の自然数である。また上記有機基は、好ましくはアルキル基である。
【００３１】
上記フェノール樹脂の中では、アルキルフェノールホルムアルデヒド樹脂およびメチロール化アルキルフェノール樹脂が好ましい。また、末端の水酸基を臭素化した臭化フェノール樹脂、例えば臭素化アルキルフェノール樹脂、も好ましい。特に、アルキルフェノールホルムアルデヒド樹脂が好ましい。
【００３２】
上記フェノール系架橋剤の製品（商品名）の例としては、タッキロール２０１（アルキルフェノールホルムアルデヒド樹脂、田岡化学工業社製）、タッキロール２５０−I（臭素化率４％の臭素化アルキルフェノールホルムアルデヒド樹脂、田岡化学工業社製）、タッキロール２５０−III（臭素化アルキルフェノールホルムアルデヒド樹脂、田岡化学工業社製）、ＰＲ−４５０７（群栄化学工業社製）、Ｖｕｌｋａｒｅｓａｔ５１０Ｅ（Ｈｏｅｃｈｓｔ社製）、Ｖｕｌｋａｒｅｓａｔ５３２Ｅ（Ｈｏｅｃｈｓｔ社製）、Ｖｕｌｋａｒｅｓｅｎ  Ｅ（Ｈｏｅｃｈｓｔ社製）、Ｖｕｌｋａｒｅｓｅｎ  １０５Ｅ（Ｈｏｅｃｈｓｔ社製）、Ｖｕｌｋａｒｅｓｅｎ  １３０Ｅ（Ｈｏｅｃｈｓｔ社製）、Ｖｕｌｋａｒｅｓｏｌ  ３１５Ｅ（Ｈｏｅｃｈｓｔ社製）、Ａｍｂｅｒｏｌ  ＳＴ  １３７Ｘ（Ｒｏｈｍ＆Ｈａａｓ社製）、スミライトレジンＰＲ−２２１９３（住友デュレズ社製）、Ｓｙｍｐｈｏｒｍ−Ｃ−１００（Ａｎｃｈｏｒ  Ｃｈｅｍ．社製）、Ｓｙｍｐｈｏｒｍ−Ｃ−１００１（Ａｎｃｈｏｒ  Ｃｈｅｍ．社製）、タマノル５３１（荒川化学社製）、Ｓｃｈｅｎｅｃｔａｄｙ  ＳＰ１０５９（Ｓｃｈｅｎｅｃｔａｄｙ  Ｃｈｅｍ．社製）、Ｓｃｈｅｎｅｃｔａｄｙ  ＳＰ１０４５（Ｓｃｈｅｎｅｃｔａｄｙ  Ｃｈｅｍ．社製）、ＣＲＲ−０８０３（Ｕ．Ｃ．Ｃ社製）、Ｓｃｈｅｎｅｃｔａｄｙ  ＳＰ１０５５（Ｓｃｈｅｎｅｃｔａｄｙ  Ｃｈｅｍ．社製）、Ｓｃｈｅｎｅｃｔａｄｙ  ＳＰ１０５６（Ｓｃｈｅｎｅｃｔａｄｙ  Ｃｈｅｍ．社製）、ＣＲＭ−０８０３（昭和ユニオン合成社製）、Ｖｕｌｋａｄｕｒ  Ａ（Ｂａｙｅｒ社製）が挙げられ、その中でもタッキロール２０１（アルキルフェノールホルムアルデヒド樹脂）を好ましく使用できる。
【００３３】
成分（ｃ）の配合量は、成分（ａ）１００質量部に対して、アルキルフェノールホルムアルデヒド樹脂系架橋剤で架橋された非発泡ポリオレフィン系熱可塑性エラストマー組成物との複合成形における熱融着性の点で２〜２５質量部である。好ましくは５〜２５質量部である。成分（ｃ）の配合量が前記上限値を超えると、アルキルフェノールホルムアルデヒド樹脂系架橋剤で架橋された非発泡ポリオレフィン系熱可塑性エラストマー組成物との複合成形における熱融着性に劣り、熱可塑性エラストマー組成物の流動性が著しく減少し、製造・押出成形が困難となる。一方、前記下限値未満では、アルキルフェノールホルムアルデヒド樹脂系架橋剤で架橋された非発泡ポリオレフィン系熱可塑性エラストマー組成物との複合成形における熱融着性に劣り、押出成形性が悪化する。
【００３４】
成分（ｄ）：（ｄ−１）ポリプロピレン９０〜３０質量％および（ｄ−２）塩化第一スズ１０〜７０質量％を含む（（ｄ−１）+（ｄ−２）＝１００質量％）マスターバッチ（必須成分）
【００３５】
成分（ｄ）は、塩化第一スズおよびポリプロピレンを含むマスターバッチであり、塩化第一スズの含有量とポリプロピレンの含有量との和を１００質量％としたとき、塩化第一スズを１０〜７０質量％含んでいる。上記範囲を外れると、アルキルフェノールホルムアルデヒド樹脂系架橋剤で架橋された非発泡ポリオレフィン系熱可塑性エラストマー組成物との複合成形性（熱融着性）、押出成形性に劣る。
【００３６】
上記マスターバッチを得る際に用いる塩化第一スズとしては、含水物（ＳｎＣｌ2・ｎＨ2Ｏ）を用いてもよく、無水物（ＳｎＣｌ2）を用いてもよく制限されない。また粉末、顆粒、フレーク形態などの何れの形態のものを用いてもよい。
【００３７】
本発明の組成物を得る際に用いる塩化第一スズは、上記マスターバッチの形態である必要がある。塩化第一スズを粉末、顆粒、またはフレーク形態ではなく、上記マスターバッチの形態で用いることにより、驚くべきことに、アルキルフェノールホルムアルデヒド樹脂系架橋剤で架橋された非発泡ポリオレフィン系熱可塑性エラストマー組成物との複合成形性（熱融着性）を大きく向上させることができる。
【００３８】
成分（ｄ）は、本発明の複合成形用水発泡熱可塑性エラストマー組成物において成分（ａ）１００質量部に対して、塩化第一スズが０．０１〜１０質量部となるように配合することが、アルキルフェノールホルムアルデヒド樹脂系架橋剤で架橋された非発泡ポリオレフィン系熱可塑性エラストマー組成物との複合成形性（熱融着性）や押出成形性の点で必要である。１０質量部をこえると、アルキルフェノールホルムアルデヒド樹脂系架橋剤で架橋された非発泡ポリオレフィン系熱可塑性エラストマー組成物との複合成形性（熱融着性）や押出成形性に劣る。０．０１質量部未満では、アルキルフェノールホルムアルデヒド樹脂系架橋剤で架橋された非発泡ポリオレフィン系熱可塑性エラストマー組成物との複合成形性（熱融着性）や押出成形性に劣る。好ましくは０．１〜７質量部である。
【００３９】
成分（ｆ）：非芳香族系ゴム用軟化剤（任意成分）
成分（ｆ）は任意成分であり、熱可塑性エラストマー組成物の柔軟性付与および成形性改良の目的で用いられる。
【００４０】
非芳香族系ゴム用軟化剤としては、例えば、炭素数４〜１５５のパラフィン系化合物、好ましくは炭素数４〜５０のパラフィン系化合物が挙げられ、具体的には、ブタン、ペンタン、ヘキサン、ヘプタン、オクタン、ノナン、デカン、ウンデカン、ドデカン、テトラデカン、ペンタデカン、ヘキサデカン、ヘプタデカン、オクタデカン、ノナデカン、エイコサン、ヘンエイコサン、ドコサン、トリコサン、テトラコサン、ペンタコサン、ヘキサコサン、ヘプタコサン、オクタコサン、ノナコサン、トリアコンタン、ヘントリアコンタン、ドトリアコンタン、ペンタトリアコンタン、ヘキサコンタン、ヘプタコンタン等のｎ−パラフィン（直鎖状飽和炭化水素）、イソブタン、イソペンタン、ネオペンタン、イソヘキサン、イソペンタン、ネオヘキサン、２，３−ジメチルブタン、２−メチルヘキサン、３−メチルヘキサン、３−エチルペンタン、２，２−ジメチルペンタン、２，３−ジメチルペンタン、２，４−ジメチルペンタン、３，３−ジメチルペンタン、２，２，３−トリメチルブタン、３−メチルヘプタン、２，２−ジメチルヘキサン、２，３−ジメチルヘキサン、２，４−ジメチルヘキサン、２，５−ジメチルヘキサン、３，４−ジメチルヘキサン、２，２，３−トリメチルペンタン、イソオクタン、２，３，４−トリメチルペンタン、２，３，３−トリメチルペンタン、２，３，４−トリメチルペンタン、イソノナン、２−メチルノナン、イソデカン、イソウンデカン、イソドデカン、イソトリデカン、イソテトラデカン、イソペンタデカン、イソオクタデカン、イソナノデカン、イソエイコサン、４−エチル−５−メチルオクタン等のイソパラフィン（分岐状飽和炭化水素）及び、これらの飽和炭化水素の誘導体等を挙げることができる。これらの非芳香族系ゴム用軟化剤は、混合物で用いられ、室温で液状であるものが好ましい。
【００４１】
室温で液状である非芳香族系ゴム用軟化剤の市販品（商品名）の例としては、日本油脂株式会社製のＮＡソルベント（イソパラフィン系炭化水素油）、出光興産株式会社製のＰＷ−９０（ｎ−パラフィン系プロセスオイル）、出光石油化学株式会社製のＩＰ−ソルベント２８３５（合成イソパラフィン系炭化水素、９９．８ｗｔ％以上のイソパラフィン）、三光化学工業株式会社製のネオチオゾール（ｎ−パラフィン系プロセスオイル）等が挙げられる。
【００４２】
また、非芳香族系ゴム用軟化剤には、少量の不飽和炭化水素及びこれらの誘導体が共存していても良い。不飽和炭化水素としては、エチレン、プロピレン、１−ブテン、２−ブテン、イソブチレン、１−ペンテン、２−ペンテン、３−メチル−１−ブテン、３−メチル−１−ブテン、２−メチル−２−ブテン、１−ヘキセン、２，３−ジメチル−２−ブテン、１−ヘプテン、１−オクテン、１−ノネン、１−デセン等のエチレン系炭化水素、アセチレン、メチルアセチレン、１−ブチン、２−ブチン、１−ペンチン、１−ヘキシン、１−オクチン、１−ノニン、１−デシン等のアセチレン系炭化水素を挙げることができる。
【００４３】
成分（ｆ）の配合量は、成分（ａ）１００質量部に対して、４８０質量部以下が好ましく、より好ましくは２６０質量部以下である。
【００４４】
（ｈ）アクリル変性ポリテトラフルオロエチレン重合体（必須成分）：
本発明の組成物は、成分（ｈ）アクリル変性ポリテトラフルオロエチレン（変性ポリテトラフルオロエチレン。以下変性ＰＴＦＥと略すことがある。）を含む。上記成分（ｈ）は、好ましくは、ポリテトラフルオロエチレンと、５〜３０個の炭素原子を有するアルキル（メタ）アクリレートとの混合物である。該混合物は市販されており、例えば、三菱レイヨン株式会社のメタブレンＡ−３０００（商品名）などをあげることができる。
【００４５】
成分（ｈ）の配合量は、成分（ａ）１００質量部に対して、アルキルフェノールホルムアルデヒド樹脂系架橋剤で架橋された非発泡ポリオレフィン系熱可塑性エラストマー組成物との熱融着性の点で０．０５〜３０質量部である。好ましくは１〜３０質量部である。下限未満では、アルキルフェノールホルムアルデヒド樹脂系架橋剤で架橋された非発泡ポリオレフィン系熱可塑性エラストマー組成物との熱融着性と押出成形性に劣る。上限をこえると、アルキルフェノールホルムアルデヒド樹脂系架橋剤で架橋された非発泡ポリオレフィン系熱可塑性エラストマー組成物との熱融着性と押出成形性に劣る。
【００４６】
（ｉ）水系発泡剤（必須成分）：
水系発泡剤としては、水、水蒸気、水を生成する物質、又はそれらの混合物から成る群から選択される。そのなかでも水が発泡性と取り扱い性に優れ好ましい。
【００４７】
成分（ｉ）は、成分（ａ）、（ｂ）、（ｃ）、（ｄ）、（ｈ）及びその他の任意成分を含有する熱可塑性エラストマー組成物を製造後、添加することが好ましい。
【００４８】
成分（ｉ）の配合量は、成分（ａ）１００質量部に対して、アルキルフェノールホルムアルデヒド樹脂系架橋剤で架橋された非発泡ポリオレフィン系熱可塑性エラストマー組成物との熱融着性の点で０．０１〜１０質量部である。下限未満では、発泡しない。上限をこえると、成形できない。好ましくは０．１〜８質量部である。
【００４９】
その他の成分：
本発明の熱可塑性エラストマー組成物においては、さらに、本発明の目的を損なわない範囲で、熱安定剤、酸化防止剤、光安定剤、紫外線吸収剤、結晶核剤、ブロッキング防止剤、シール性改良剤、ステアリン酸、シリコーンオイル等の離型剤、ポリエチレンワックス等の滑剤、着色剤、顔料、無機充填剤（アルミナ、タルク、炭酸カルシウム、マイカ、ウォラストナイト、クレー、カーボン等）、難燃剤（水和金属化合物、赤燐、ポリりん酸アンモニウム、アンチモン、シリコーン等）などを配合することができる。
酸化防止剤としては、例えば、２，６−ジ−ｔｅｒｔ−ｐ−ブチル−ｐ−クレゾール、２，６−ジ−ｔｅｒｔ−ブチルフェノール、２，４−ジメチル−６−ｔｅｒｔ−ブチルフェノール、４，４−ジヒドロキシジフェニル、トリス（２−メチル−４−ヒドロキシ−５−ｔｅｒｔ−ブチルフェニル）ブタン等のフェノール系酸化防止剤、ホスファイト系酸化防止剤、チオエーテル系酸化防止剤等が挙げられる。このうちフェノール系酸化防止剤、ホスファイト系酸化防止剤が特に好ましい。
【００５０】
２．塩化第一錫のマスターバッチの製造
本発明の塩化第一錫のマスターバッチは、上記ポリプロピレンと塩化第一錫とを溶融混練することにより製造することができる。溶融混練の方法は、特に制限はなく、通常公知の方法を使用し得る。
【００５１】
３．熱可塑性エラストマー組成物の製造
本発明の熱可塑性エラストマー組成物は、表２、３にあるように上記成分（ａ）〜（ｄ）、（ｈ）、（ｉ）および必要に応じてその他の成分を同時にあるいは任意の順に加えて溶融混練することにより製造することができる。
成分（ｉ）は、成分（ａ）、（ｂ）、（ｃ）、（ｄ）、（ｈ）及びその他の任意成分を含有する熱可塑性エラストマー組成物を製造後、添加することが好ましい。
【００５２】
溶融混練の方法は、特に制限はなく、通常公知の方法を使用し得る。例えば、単軸押出機、二軸押出機、ロール、バンバリーミキサー又は各種のニーダー等を使用し得る。また適度なＬ／Ｄの二軸押出機、バンバリーミキサー、加圧ニーダー等を組み合わせて用いることにより、上記操作、即ち、成分（ｄ）マスターバッチの製造、成分（ａ）、（ｂ）、（ｃ）、（ｄ）、（ｈ）及びその他の任意成分を含有する熱可塑性エラストマー組成物の製造、及び成分（ｉ）水系発泡剤の添加を連続して行うこともできる。ここで、溶融混練の温度は、好ましくは１６０〜２４０℃であり、架橋を十分に進行させるためには混練時間を５〜２０分とることが好ましい。さらに好ましくは５〜１０分である。
【００５３】
４．複合成形体
本発明の複合成形体は、アルキルフェノールホルムアルデヒド樹脂系架橋剤で架橋された非発泡ポリオレフィン系熱可塑性エラストマー組成物層と本発明の水発泡オレフィン系熱可塑性エラストマー組成物層とから形成されたものである。上記アルキルフェノールホルムアルデヒド樹脂系架橋剤で架橋された非発泡ポリオレフィン系熱可塑性エラストマーとしては、例えば、エーイーエス・ジャパン株式会社の完全架橋されたＥＰＤＭと、ポリオレフィン系樹脂との組成物である「サントプレーン１２１−６８Ｗ２２８（商品名）」などを用いることができる。
【００５４】
５．複合成形体の製造
本発明の複合成形体の製造方法としては、Ｔダイラミネート成形法、共押出成形法、ブロー成形法等の各種成形法を用いることができる。
【００５５】
押出成形法により発泡成形体を得る方法を、説明する。先ず、本発明の水発泡用オレフィン系熱可塑性エラストマー組成物を一軸スクリュー押出機に導入し、完全に溶融する。次いで、水道水を、圧力下、所定の割合で溶融熱可塑性エラストマーに注入する。続いて溶融物を混合し、圧力下、押出成形を行う。押出されたばかりの発泡成形体は、熱く、壊れやすいため、コンベアーベルトで運搬しながら、発泡成形体を空気と水霧で冷却することが好ましい。こうして得られた発泡成形体を、特定の用途向けに切断又は造形してもよい。
【００５６】
共押出成形法により複合成形体を得る方法を、説明する。２台の押出機を用い、１台の押出機により、アルキルフェノールホルムアルデヒド樹脂系架橋剤で架橋された非発泡ポリオレフィン系熱可塑性エラストマー組成物を；もう１台の押出機により、上記と同様にして発泡成形体を；共押出ダイから共押出する。共押出されたばかりの複合成形体は、熱く、壊れやすいため、コンベアーベルトで運搬しながら、複合成形体を空気と水霧で冷却することが好ましい。こうして得られた複合成形体を、特定の用途向けに切断又は造形してもよい。
【００５７】
この様にして得られた本発明の水発泡オレフィン系熱可塑性エラストマー層とアルキルフェノールホルムアルデヒド樹脂系架橋剤で架橋された非発泡ポリオレフィン系熱可塑性エラストマー組成物層からなる複合成形体は、各種工業部品として使用することができる。具体的には、リサイクルを行なうことも容易であることから、自動車の内装材（シート表皮、ピラー、ウエザーストリップ等）や外装材（モール、トリム等）、工業部品（パイプ、チューブ、電線被覆材等）、家具（椅子の座部や肘掛け等）、雑貨（靴、スリッパ等）等の部品や製品に使用できる工業的に極めて優れたものである
【実施例】
【００５８】
以下、本発明を実施例により説明するが、本発明はこれに限定されるものではない。
【００５９】
１． 
評価方法
（１）発泡倍率の測定方法
厚みが２ｍｍのシート用ダイスを用い、ダイス出口樹脂温度２２０℃の条件で発泡熱可塑性エラストマー組成物の押出成形を行ない、発泡シートを得た。続いて、発泡シートの体積と質量とから、発泡シートの比重（ｇ１）を求めた。次に、発泡剤を含まないこと以外は、上記発泡シートの成形に用いた発泡熱可塑性エラストマー組成物と同じ組成の熱可塑性エラストマー組成物を、上記条件で押出成形して得たシートから、上記と同様にして未発泡シートの比重（ｇ２）を求めた。発泡倍率（ｈ）は、次式により計算した。
ｈ＝ｇ２／ｇ１
【００６０】
（２）押出成形性：
４０ｍｍ押出機を用い、発泡剤以外の成分を溶融混練して得た熱可塑性エラストマー組成物を押出成形する際に水道水を圧入して、幅５０ｍｍ×厚さ０．５ｍｍのシートをダイス出口樹脂温度２００〜２２０℃で押出成形した。ドローダウンの有無、成形品の表面外観や形状を目視観察し、次の基準で評価した。
○：ドローダウンがなく、成形品表面の鏡面性が良好であり、形状も安定し、ブツの発生もない。
×：ドローダウンがあり、成形品表面において、鏡面性が悪い、模様が発生する、エッジがきれいに出ない、ブツが目立つ、およびメヤニが発生するという不良の少なくとも１を有する。
【００６１】
（３）剥離強度
２台の押出機を用い、１台の押出機により、アルキルフェノールホルムアルデヒド樹脂系架橋剤で架橋された非発泡ポリオレフィン系熱可塑性エラストマー組成物（Ａ層材）を；もう１台の押出機により、発泡剤以外の成分を溶融混練して得た熱可塑性エラストマー組成物を溶融させた後、水道水を圧入したもの（Ｂ層材）を；共押出ダイから共押出し、共押出物をコンベアーベルトで運搬しながら空気と水霧で冷却し、複合成形体を得た。上記で得られた複合成形体から幅２５ｍｍ、長さ１００ｍｍの短冊状試験片を打ち抜いた。上記で得られた試験片について、Ａ層とＢ層を１８０度方向に引張速度２００ｍｍ／分で引張試験を行ない、Ａ層／Ｂ層の融着界面の剥離強度（ｋｇ／２５ｍｍ）を測定した。
【００６２】
２． 
使用原料
成分（ａ）：
（ａ−１）デュポン・ダウ・エラストマー社のＮｏｒｄｅｌ
ＩＰ ４７６０Ｐ（商品名）；メタロセン系触媒を用いて合成されたエチレン・プロピレン・エチリデンノルボルネン共重合体ゴム（ＥＰＤＭ）；密度：０．８８ｇ／ｃｍ３；ムーニー粘度ＭＬ１＋４（１２５℃）：７０（ＡＳＴＭ
Ｄ−１６４６）；重量平均分子量：２１０，０００；エチレン含有量：６７質量％；ＥＮＢ含有量：４．９質量％；融点５℃
（ａ−２）デュポン・ダウ・エラストマー社のＮｏｒｄｅｌ  ＩＰ  ４５２０（商品名）；メタロセン系触媒を用いて合成されたエチレン・プロピレン・エチリデンノルボルネン共重合体ゴム（ＥＰＤＭ）；密度：０．８６ｇ／ｃｍ３、ムーニー粘度ＭＬ１＋４（１２５℃）：２０（ＡＳＴＭ  Ｄ−１６４６）、重量平均分子量：１１５，０００、エチレン：５０質量％、ＥＮＢ：４．９質量％、融点測定不可能（結晶化度１重量％未満のため）
【００６３】
比較成分（ａ’）：
ＪＳＲ株式会社のＥＰ５７Ｐ（商品名）；非メタロセン系触媒（チーグラー系触媒）を用いて合成されたエチレン・プロピレン・エチリデンノルボルネン共重合体ゴム（ＥＰＤＭ）；比重：０．８６；ムーニー粘度ＭＬ１＋４（１００℃）：８８（ＡＳＴＭ  Ｄ−１６４６）；ヨウ素価：１５；ＭＦＲ：０．４ｇ／１０分（２３０℃、２．１６ｋｇ荷重）；硬度：５５（ＪＩＳ  Ａ）；エチレン含有量：６６質量％；ＥＮＢ含有量：４．５質量％
【００６４】
成分（ｂ）：
日本ポリケム株式会社のＮｏｖａｔｅｃ  ＢＣ０８ＡＨＡ（商品名）；ポリプロピレン；密度：０.９０２ｇ／ｃｍ3；硬さ：９４（ＳｈｏｒｅＡ）；ＭＦＲ（２３０℃、２１．１８Ｎ荷重）：８０ｄｇ／分；重量平均分子量：１００，０００；融点１６０℃
【００６５】
成分（ｃ）：
田岡化学工業株式会社のＴａｃｋｉｒｏｌ２０１（商品名）；アルキルフェノールホルムアルデヒド樹脂：
【００６６】
成分（ｄ）：塩化第一スズのマスターバッチ
（ＭＢ−１）~（ＭＢ−３）、比較（ＭＢ−４）、比較（ＭＢ−５）：
ポリプロピレン（日本ポリエチレン株式会社のＮｏｖａｔｅｃ  ＢＣ０８ＡＨＡ（商品名））と無水塩化第一スズ（昭和化工株式会社製）とを、表１に記載の割合で溶融混練して得た。
【００６７】
比較（ｄ’）
塩化第一スズとして無水塩化第一スズ（昭和化工株式会社製）を、マスターバッチではなく直接用いた。
【００６８】
成分（ｈ）
三菱レイヨン株式会社のメタブレンＡ３０００（商品名）；メタクリル酸メチル／メタクリル酸ドデシル／メタクリル酸トリデシル共重合体とポリテトラフルオロエチレンとの混合物。
【００６９】
成分（ｉ）
水道水。
【００７０】
成分（ｆ）：（任意成分）
出光興産株式会社のＰＷ−９０（商品名）；パラフィンオイル。
【００７１】
実施例１〜１３、比較例１〜１２
表２〜５の何れか１に示す配合比（質量部）で各成分を容量３Ｌの加圧ニーダータイプのミキサーに投入し、混練温度１８０〜２２０℃、混練時間１０〜３０分で溶融混練をして、ペレット化した。次に、得られたペレットを溶融した状態で上記のように水を混合して押出成形して試験片を作成し、夫々の試験に供した。評価結果を表２〜５の何れか１に示す。
【００７２】
【表１】
2015040235.tif 000003
【００７３】
【表２】
2015040235.tif 000004
【００７４】
【表３】
2015040235.tif 000005
【００７５】
【表４】
2015040235.tif 000006
【００７６】
【表５】
2015040235.tif 000007
【００７７】
表２及び３より明らかなように、本発明の熱可塑性エラストマー組成物は良好な特性を有していた（実施例１〜１３）。一方、表４及び５に示すように、比較例は発泡倍率、アルキルフェノールホルムアルデヒド樹脂系架橋剤で架橋された非発泡ポリオレフィン系熱可塑性エラストマー組成物との熱融着性、押出成形性のいずれかに問題があった。
【産業上の利用可能性】
【００７８】
本発明の複合成形用水発泡用熱可塑性エラストマー組成物は、安定した発泡特性とともに極めてアルキルフェノールホルムアルデヒド樹脂系架橋剤で架橋された非発泡ポリオレフィン系熱可塑性エラストマー組成物との複合成形性に優れ、耐油性に優れ、かつ柔軟性および成形性に優れるので、自動車部品、弾性ポリマー系部品等の材料として好適に用いることができる。